(57)【要約】【課題】活性エネルギー線印刷においても良好な塗膜の形成が可能であり、かつ、スクラッチオフした際にスクラッチオフされた滓（屑）に凝集性があり、衣服や手足に付着しないスクラッチシートの提供。【解決手段】本発明は、基材上に順に機密情報データ、樹脂層、並びに剥離性隠蔽層を有するスクラッチシートにおいて、樹脂層、剥離性隠蔽層が活性エネルギー線硬化型であることを特徴とするスクラッチシートに関する。またさらには、剥離性隠蔽層に反応性ウレタンオリゴマーをバインダーとすることを特徴とする上記スクラッチシートに関する。またさらには、剥離隠蔽層に使用する反応性ウレタンオリゴマーの硬化皮膜のガラス転移点が−６０℃から1０℃以下であることを特徴とする上記スクラッチシートに関する。さらには、剥離隠蔽層に使用する反応性ウレタンオリゴマーがインキ組成中５％から３０％有することを特徴とする上記スクラッチシートに関する。【選択図】なし【特許請求の範囲】
【請求項１】
基材上に順に機密情報データ、樹脂層、並びに剥離隠蔽層を有するスクラッチシートにおける、剥離性隠蔽層に用いられるインキにおいて、反応性ウレタンオリゴマーをバインダー中に含有することを特徴とする活性エネルギー線硬化型であるスクラッチシート用インキ組成物。
【請求項２】
剥離隠蔽層に使用する反応性ウレタンオリゴマーの硬化皮膜のガラス転移点が−６０℃〜１０℃であることを特徴とする請求項１記載のスクラッチシート用インキ組成物。
【請求項３】
剥離隠蔽層に使用する反応性ウレタンオリゴマーが、インキ組成中５〜３０％以上含有することを特徴とする請求項１または２記載のスクラッチシート用インキ組成物。
【請求項４】
請求項１〜４記載のスクラッチシート用インキを用いてなるスクラッチシート。
【発明の詳細な説明】
【技術分野】
【０００１】
本発明は、抽選券やゲームカード等の機密情報データを剥離性隠蔽層で隠蔽しているスクラッチシートに関するものであり、さらに詳しくは、スクラッチシートの剥離性隠蔽層をコイン等でスクラッチオフ（引っかき落とし）して機密情報データを認識するスクラッチシート用剥離性隠蔽用インキ組成に関する。
【背景技術】
【０００２】
従来、例えば、インスタント抽選券やゲーム用のカードなどにおいて、「あたり」、「はずれ」あるいはそれに該当する絵柄などでなる機密情報データを隠蔽するために、隠蔽性とスクラッチ性を有し、機密情報層を隠蔽し、購入した顧客がその使用に際し、コイン等でスクラッチオフして機密情報データを視認するスクラッチ印刷物が知られ、種々の分野で利用されている。
【０００３】
上記、スクラッチ隠蔽層が施された印刷物として、用紙など基材の上に絵柄、文字、数字などの機密情報データが印刷されていて、その機密情報データを覆うように透明な剥離ニスなどによる樹脂層が形成され、その樹脂層の上にスクラッチ隠蔽層が施されているものである。
【０００４】
このスクラッチ印刷物を購入した顧客がコインや爪等でスクラッチ隠蔽層をスクラッチオフ（引っかき落とすこと）して、「あたり」「はずれ」など、あるいはそれに該当する絵柄などの機密情報データを目視で確認できるようになっている。
【０００５】
このようなスクラッチカードを実現する方法としては、隠蔽情報をオフセット印刷や凸版印刷により形成し、剥離性隠蔽層をスクリーン印刷法やグラビア印刷法により形成する方法が開示されている（例えば、特許文献１参照）。
【０００６】
さらに、機密情報を隠蔽するために用いられるスクラッチ隠蔽層は、ある程度のねばりを保持するためにゴム系樹脂（例えばＳＢＲ）を主成分としたインキバインダーに隠蔽性とスクラッチ性を保持するためのアルミ粉を添加した熱硬化型または、溶剤型のインキ組成である。
【０００７】
スクラッチ隠蔽層は、機密情報データを隠蔽する役目であるため、シルバーあるいはグレイ系統の不透明な全ベタ（注：印刷面に濃淡の差や白く抜けた部分がなく、印刷インキで完全に覆われている部分）で、厚さ４〜１０μｍ程度に形成されているもので、そのインキとして、例えばアルミニウム粉１５〜２５重量部、アルミナ粉等体質顔料を含めた着色顔料１５〜２５重量部、凝集性のあるＳＢＲ、ＮＢＲ等合成ゴム系樹脂１５〜２５重量部、さらにこれらにトルエンやキシレン、メチルイソブチルケトン等芳香族炭化水素系溶剤３５〜４５重量部と消泡剤等助剤５〜１５重量部を加えたスクリーン印刷用インキとし、このインキを用いたスクリーン印刷で厚さが４〜１０μｍ程度と厚く、かつ凝集性があるスクラッチ隠蔽層のため、例えこの上に印刷を施したものでもコインや爪等でスクラッチオフされた滓（屑）が凝集され、衣服や手等へ付着するという不具合は回避できている（特許文献１）。
【０００８】
しかしながら、上記のスクラッチ隠蔽層を形成するスクラッチインキにトルエン等芳香族炭化水素系溶剤を使用しているため、消防法や有規則に準拠した施設と管理体制を要せず、オフセット印刷機とのインライン化を可能にした  金属ペーストと、ポリウレタン系または、アクリル系の合成樹脂を主体とした水性エマルジョンインキで形成されているスクラッチ隠蔽層を提供されている（特許文献２）。
【０００９】
また、基材上の所定の領域に機密情報データとそれを覆うように透明な易剥離層とその上に機密情報データを隠蔽するスクラッチ隠蔽層が施され、その上に白インキ層が施され、白インキ層上の印刷層上に透明で凝集性のあるスクラッチメジウム層を施すことによりスクラッチオフした際に、スクラッチオフされた滓（屑）が衣服や手足に付着しない印刷物を提供している方法がある（特許文献３）。
【００１０】
スクラッチ隠蔽層を活性エネルギー線硬化型組成とした場合、塗膜が強靭であるため、塗膜のフレキシビリティが乏しく、スクラッチオフ（引っかき落とすこと）により凝集破壊性が乏しく、スクラッチ隠蔽層をＵＶ化できていないことが実状であった。
【特許文献１】特開平０４-２２０３９９号公報
【特許文献２】特開２００２−１８７３８８号公報
【特許文献３】特開２００４−１７５６１号公報
【発明の開示】
【発明が解決しようとする課題】
【００１１】
本発明の目的は、活性エネルギー線硬化型の皮膜は一般的に皮膜が強靭であることにより、スクラッチオフした際にスクラッチオフされた滓（屑）が衣服や手足に付着すること等の問題点を解決するスクラッチシート用インキ組成を提供することにある。
【課題を解決するための手段】
【００１２】
本発明は、凝集破壊性に優れた活性エネルギー線硬化型のスクラッチ隠蔽層を有するインキ組成およびその印刷物を提供することを目的とする。
すなわち、本発明は、基材上に順に機密情報データ、樹脂層、並びに剥離隠蔽層を有するスクラッチシートにおける、剥離性隠蔽層に用いられるインキにおいて、反応性ウレタンオリゴマーをバインダー中に含有することを特徴とする活性エネルギー線硬化型であるスクラッチシート用インキ組成物に関する。
【００１３】
また、本発明は、剥離隠蔽層に使用する反応性ウレタンオリゴマーの硬化皮膜のガラス転移点が−６０℃〜１０℃であることを特徴とする上記記載のスクラッチシート用インキ組成物に関する。
【００１４】
さらに、本発明は、剥離隠蔽層に使用する反応性ウレタンオリゴマーが、インキ組成中５〜３０％以上含有することを特徴とする上記記載のスクラッチシート用インキ組成物に関する。
【００１５】
また、本発明は、上記記載のスクラッチシート用インキを用いてなるスクラッチシートに関する。
【発明の効果】
【００１６】
本発明により、活性エネルギー線印刷においても良好な塗膜の形成が可能であり、かつ、スクラッチオフした際にスクラッチオフされた滓（屑）に凝集性があり、衣服や手足に付着しないスクラッチシートを提供することが可能となった。
【発明を実施するための最良の形態】
【００１７】
本発明で使用する、活性エネルギー線とは、紫外線、電子線のことであるが、必ずしもこれに限定されるものではない。
【００１８】
本発明に使用される活性エネルギー線硬化型樹脂層の組成としては
エチレン性不飽和二重結合を有するモノマーまたはオリゴマー    ６０〜９０重量％
ラジカル重合性開始剤                                          ５〜１５重量％
その他添加剤                                                  １〜１０重量％
などが好ましい組成として挙げられる。
【００１９】
本発明に使用される活性エネルギー線硬化型剥離性隠蔽層の組成としては
反応性ウレタンオリゴマー                                      ５〜３０重量％
反応性オリゴマーを除くエチレン性不飽和二重結合を有する
オリゴマー若しくは非反応性樹脂                                ０〜２５重量％
エチレン性不飽和二重結合を有するモノマー                    １５〜６５重量％
顔料、金属ペースト                                            １〜１０重量％
ラジカル重合性開始剤                                          ５〜１５重量％
その他添加剤                                                  １〜１０重量％
などが好ましい組成として挙げられる。
【００２０】
本発明において、モノマーとは単官能または多官能の（メタ）アクリレート類をいい、樹脂層の組成としては、１５〜６５重量％の範囲で用いられる。
【００２１】
単官能モノマーとしてアルキル（カーボン数が２〜１８）（メタ）アクリレート、エチル（メタ）アクリレート、ブチル（メタ）アクリレート、ヘキシル（メタ）アクリレート、オクチル（メタ）アクリレート、ドデシル（メタ）アクリレート、ステアリル（メタ）アクリレートがあり、さらにベンジル（メタ）アクリレート、イソボルニル（メタ）アクリレート、シクロヘキシル（メタ）アクリレート、トリシクロデカンモノメチロール（メタ）アクリレート等が例示される。
【００２２】
多官能（メタ）アクリレート類としてはエチレングリコールジ（メタ）アクリレート、ポリエチレングリコールジ（メタ）アクリレート、プロピレングリコールジ（メタ）アクリレート、  ジプロピレングリコールジ（メタ）アクリレート、トリプロピレングリコールジ（メタ）アクリレート、ポリプロピレングリコールジ（メタ）アクリレート、ブチレングリコールジ（メタ）アクリレート、ペンチルグリコールジ（メタ）アクリレート、ネオペンチルグリコールジ（メタ）アクリレート、ヒドロキシピバリルヒドロキシピバレートジ（メタ）アクリレート（通称マンダ）、ヒドロキシピバリルヒドロキシピバレートジカプロラクトネートジ（メタ）アクリレート、１，６ヘキサンジオールジ（メタ）アクリレ、１，８−オクタンジオールジ（メタ）アクリレート、１，９−ノナンジオールジ（メタ）アクリレート、１，２−ヘキサデカンジオールジ（メタ）アクリレート、２−メチル−２，４−ペンタンジオールジ（メタ）アクリレート、ビスフェノールＡテトラエチレンオキサイド付加体ジ（メタ）アクリレート、ビスフェノールＦテトラエチレンオキサイド付加体ジ（メタ）アクリレート、水添加ビスフェノールＡテトラエチレンオキサイド付加体ジ（メタ）アクリレート、水添加ビスフェノールＦテトラエチレンオキサイド付加体ジ（メタ）アクリレート、水添加ビスフェノーＡジ（メタ）アクリレート、水添加ビスフェノールＦジ（メタ）アクリレート、グリセリントリ（メタ）アクリレート、トリメチロールプロパントリ（メタ）アクリレート、トリメチロールプロパントリカプロラクトネートトリ（メタ）アクリレート、トリメチロールエタントリ（メタ）アクリレート、トリメチロールヘキサントリ（メタ）アクリレート、トリメチロールオクタントリ（メタ）アクリレート、ペンタエリスリトールトリ（メタ）アクリレート、ペンタエリスリトールテトラ（メタ）アクリレート、ジグリセリンテトラ（メタ）アクリレート、ジトリメチロールプロパンテトラ（メタ）アクリレート、ジトリメチロールプロパンテトラカプロラクトネート、テトラ（メタ）アクリレート、ジトリメチロールエタンテトラ（メタ）アクリレート、ジトリメチロールブタンテトラ（メタ）アクリレート、ジトリメチロールヘキサンテトラ（メタ）アクリレート、ジトリメチロールオクタンテトラ（メタ）アクリレート、ジペンタエリスリトールペンタ（メタ）アクリレート、ジペンタエリスリトールヘキサ（メタ）アクリレート、トリペンタエリスリトールヘキサ（メタ）アクリレート、トリペンタエリスリトールヘプタ（メタ）アクリレート、トリペンタエリスリトールオクタ（メタ）アクリレート等を用いることができる。
【００２３】
さらに本発明のアクリル系モノマーとして脂肪族アルコール化合物のアルキレンオキサイド付加体（メタ）アクリレートがある。脂肪族アルコール化合物のアルキレンオキサイド付加体（メタ）アクリレートモノマーとして脂肪族アルコール化合物のモノまたはポリ（１〜２０）アルキレン（Ｃ2〜Ｃ20）オキサイド付加体（アルキレンオキサドがある。１官能モノマーとしてカーボン数が２〜２０アルキレンオキサイド付加体（メタ）アクリレート、例えばメタノールモノまたはポリ（１〜２０）アルキレン（Ｃ2〜Ｃ20）オキサイド付加体（アルキレンオキサイドとして、例えばエチレンオキサイド、プロピレンオキサイド、ブチレンオキサイド）（メタ）アクリレート、エタノールモノまたはポリ（１〜２０）アルキレン（Ｃ2〜Ｃ20）オキサイド付加体等が例示される。さらに２官能モノマーとしてエチレングリコールモノまたはポリ（１〜２０）アルキレン（Ｃ2〜Ｃ20）オキサイド付加体（アルキレンオキサイドとして例えばエチレンオキサイド、プロピレンオキサイド、ブチレンオキサイド）ジ（メタ）アクリレート、ジエチレングリコールモノまたはポリ（２〜２０）アルキレン（Ｃ2〜Ｃ20）オキサイド付加体等が例示される。さらに３官能モノマーとしてグリセリンポリ（２〜２０）アルキレン（Ｃ2〜Ｃ20）オキサイド付加体（アルキレンオキサイドとして例えばエチレンオキサイド、プロピレンオキサイド、ブチレンオキサイド）トリ（メタ）アクリレート、トリメチロールプロパンポリ（２〜２０）アルキレン（Ｃ2〜Ｃ20）オキサイド付加体等が例示されるが、これに限るものではない。
【００２４】
本発明で使用されるポリ（２〜２０）は、アルキレン（Ｃ2〜Ｃ20）オキサイド付加体の重合度とする。
【００２５】
本発明で使用される開始剤の例として、水素引き抜き型開始剤として、ベンゾフェノン、ｐ−メチルベンゾフェノン、ｐ−クロルベンゾフェノン、テトラクロロベンゾフェノン、ベンゾイル安息香酸メチル、４−フェニルベンゾフェノン、ヒドロキシベンゾフェノン、４−ベンゾイル−４' −メチル−ジフェニルサルファイド、２−イソプロピルチオキサントン、２，４−ジメチルチオキサントン、２，４ジエチルチオキサントン、２，４ジクロロチオキサントン、アセトフェノン等のアリールケトン系開始剤、４，４' −ビス（ジエチルアミノ）ベンゾフェノン、４，４' −ビス（ジメチルアミノ）ベンゾフェノン、ｐ−ジメチルアミノ安息香酸イソアミル、ｐ−ジメチルアミノアセトフェノン等のジアルキルアミノアリールケトン系開始剤、チオキサントン、キサントン系のおよびそのハロゲン置換系の多環カルボニル系開始剤等が例示される。また、光開裂型開始剤として、ベンゾイン、ベンゾインメチルエーテル、ベンゾインイソプロピルエーテル、α−アクリルべンゾイン等のベンゾイン系、ベンジル、イルガキュア９０７（チバスペシャルティケミカルズ社製２−メチル−２−モルホリノ（４−チオメチルフェニル）プロパンー１−オン）、イルガキュア３６９（チバスペシャルティケミカルズ社製２−ベンジル−２−ジメチルアミノ−１−（４−モルホリノフェニル）−１−ブタノン）、イルガキュア６５１（チバスペシャルティケミカルズ社製ベンジルメチルケタール）、イルガキュア１８４（チバスペシャルティケミカルズ社製１−ヒドロキシシクロヘキシルフェニルケトン）、ダロキュア１１７３（メルク社製２−ヒドロキシ−２−メチル−１−フェニルプロパン−１−オン）、ダロキュア１１１６（メルク社製１−（４−イソプロピルフェニル）−２−ヒドロキシ−２−メチルプロパン−１−オン）、４−（２−ヒドロキシエトキシ）フェニル−（２−ヒドロキシ−２−プロピル）ケトン、ＺＬＩ３３３１（チバスペシャルティケミカルズ社製４−（２−アクリロイル−オキシエトキシ）フェニル−２−ヒドロキシ−２−プロピルケトン、ジエトキシアセトフェノン、エサキュアーＫＩＰ１００（ラムベルティ社製）、ルシリンＴＰＯ( ＢＡＳＦ社製)、ＢＴＴＢ（日本油脂（株）製）、ＣＧＩ１７００( チバスペシャルティケミカルズ社製等が例示される。
【００２６】
また、光開始助剤を光開始剤と併用して用いることもできる。光開始助剤としては、水素供与体である第３級アミン類が用いられる。具体的にはトリエタノールアミン、メチルジエタノールアミン、トリイソプロパノールアミン等の脂肪族アミンや、４，４’−ジエチルアミノベンゾフェノン、２−ジメチルアミノ安息香酸エチル、４−ジメチルアミノ安息香酸エチル、４−ジメチルアミノ安息香酸イソアミル等の芳香族アミンが挙げられ、好ましくはトリエタノールアミン、メチルジエタノールアミン、ジブチルエタノールアミン、トリイソプロパノールアミン、４，４’−ジエチルアミノベンゾフェノンである。
【００２７】
光重合開始剤は組成中に０．１％から３０％含み、好ましくは、５から１５％で用いる。
【００２８】
本発明に用いている反応性ウレタンオリゴマーは、エチレン性不飽和二重結合を有する。
【００２９】
本発明に用いている反応性ウレタンオリゴマーは、分子量Ｍｗ５０００以上であることが好ましい。
【００３０】
反応性ウレタンオリゴマーの硬化皮膜のガラス転移点は、−６０〜１０℃が良く、−４０〜０℃がより好ましく、−３０〜−５℃がさらに好ましい。
【００３１】
ガラス転移点の測定は、試験片を室温から、１０℃／分の割合で昇温させ、熱分析装置にて暑さ方向の熱膨張量を測定し、ガラス転移点の前後の曲線に接線を引き、接線の交点からＴｇを求めるＴＭＡ法にて測定を行なう。
【００３２】
反応性ウレタンオリゴマーは、インキ組成中５から３０％で用いられることが好ましく、１０から２０％で用いられることがさらに好ましい。５％以下の場合、凝集力に効果を発揮しない。また、３０％以上になるとインキ形状が取り辛くなり、また、インキ皮膜の乾燥が悪くなる。
【００３３】
反応性ウレタンオリゴマーを除くエチレン性不飽和二重結合を有するオリゴマー若しくは非反応性樹脂が、本発明において使用可能である。
【００３４】
反応性ウレタンオリゴマー以外のオリゴマーとしては、アルキッドアクリレート、エポキシアクリレート等が挙げられる。
【００３５】
また、非反応性樹脂としては、例えば、ポリ塩化ビニル、ポリ（メタ）アクリル酸エステル、エポキシ樹脂、ポリウレタン樹脂、セルロース誘導体（例えば、エチルセルロース、酢酸セルロース、ニトロセルロース）、塩化ビニルー酢酸ビニル共重合体、ポリアマイド樹脂、ポリビニルアセタール樹脂、ジアリルフタレート樹脂、ブタジエンーアクリルニトリル共重合体のような合成ゴム等が挙げられる。これらの樹脂は、その中の１種または２種以上を用いることができる。何れもエチレン性不飽和ニ重結合を有するモノマー可溶である樹脂が用いられる。
【００３６】
エチレン性不飽和二重結合を有するオリゴマー若しくは非反応性樹脂は、インキ中０〜２５重量％の範囲で用いられることが好ましい。
【００３７】
金属ペーストとは、金属ペーストの金属としては、銅と亜鉛の合金であるブロンズパウダーを用いる場合もあるが、コスト等からアルミニウムパウダーが一般的であり、このアルミニウムを微粉末化して、脂肪酸等で表面を処理したものを沸点の高い炭化水素溶剤（ミネラルスピリットなど）でペースト状にしたアルミニウムペーストが用いられている。
これに一般インキに使用する黄、紅、藍、または墨用の着色顔料、チタン白等体質顔料を含める。
【００３８】
顔料、金属ペーストは組成中に  １〜２０重量％の範囲で用いられる。
【００３９】
添加剤としては、耐摩擦、ブロッキング防止、スベリ、スリキズ防止を目的として、例えば、カルナバ、木ろうなどの植物系ワックス、鯨ろう、ラノリンなどの動物系ワックス、モンタンなどの鉱物系ワックス、パラフィン、マイクロクリスタリンなどの石油系ワックス（以上天然ワックス）やサゾール、ポリエチレンなどの合成炭化水素ワックス、シリコーンオイルなどのシリコーン系添加剤、硬化ひまし油などの水素化ワックス、脂肪酸アミドなどのアミド系ワックス、他、ケトン、アミン、イミド、エステル化合物及びポリテトラフルオロエチレン（以上合成ワックス）を使用することが出来る。
【００４０】
本発明に使用される活性エネルギー線硬化型剥離層用ニスは
エチレン性不飽和二重結合を有するモノマーまたはオリゴマー    ６０〜９０重量％
ラジカル重合性開始剤                                          ５〜１５重量％
その他添加剤                                                  １〜１０重量％
を含有する活性エネルギー線硬化型コーティングニスである。
【実施例】
【００４１】
実施例として本発明を具体的に説明するが、本発明は、以下の実施例により何等限定されるものではない。以下、表中の数字は、重量％を示す。
【００４２】
以下に示す処方（表１：実施例１〜５、表２：比較例１〜５）により活性エネルギー線硬化型隠蔽層を作成した。
【００４３】
【表１】
2008138082.tif 000002
ここで反応性ウレタンオリゴマー１としては、紫光ＵＶ−３０００Ｂ（ガラス転移点−５２℃、分子量18000、日本合成化学工業製）、反応性ウレタンオリゴマー２としては、ＣＮ−９６５（ガラス転移点が−３７℃、分子量6000、サートマー社製）、反応性ウレタンオリゴマー３としては、紫光ＵＶ６１００Ｂ（ガラス転移点が０℃分子量6700、日本合成化学工業製）。ここで非反応性樹脂としてはエポキシ樹脂であり、エチレン性不飽和二重結合を有するモノマーとして  トリメチロールプロパンテトラエチレンオキサイド付加トリアクリレート、アルミペーストとして旭化成製１３Ｈ、光開裂型開始剤として１−ヒドロキシシクロヘキシルフェニルケトンを使用する。
【００４４】
【表２】
2008138082.tif 000003
ここで、反応性ウレタンオリゴマー４としては、紫光ＵＶ−７０００Ｂ（ガラス転移点５２℃、分子量3500、日本合成化学工業製）、反応性ウレタンオリゴマー５としては紫光ＵＶ−３５１０ＴＬ（ガラス転移点３８℃、分子量21000、日本合成化学工業製  ）。非反応性樹脂としては、※１はエポキシ樹脂、※２はジアリルフタレート樹脂であり、エチレン性不飽和二重結合を有するモノマーとしてトリメチロールプロパンテトラエチレンオキサイド付加トリアクリレート、アルミペーストとして旭化成製１３Ｈ、光開裂型開始剤として１−ヒドロキシシクロヘキシルフェニルケトンを使用する。
【００４５】
剥離性隠蔽層用ニスとしては、オリゴマーは、ウレタンアクリレートを１０％、モノマーはトリメチロールプロパンテトラエチレンオキサイド付加トリアクリレート  ７５％、開始剤は、１−ヒドロキシシクロヘキシルフェニルケトンを１４％、添加剤としてシリコーンアクリレート１％を使用する。
【００４６】
北越マリコート（北越製紙製コートボール）に、剥離性隠蔽層をバーコーターにより塗工し、硬化させ、さらにその上に実施例サンプル１〜５、比較例サンプル１〜５に示す活性エネルギー線硬化型隠蔽層インキをバーコーターにより塗工し、１６０Ｗ／cmの強度を有するメタルハライドランプ１灯の下１０cmのところを３０ｍ／分のコンベアーにのせ照射し、硬化させた。
【００４７】
それぞれ得られた印刷物をコインで削りとり、スクラッチオフされた滓（屑）の凝集力を観察した。
【００４８】
〔評価〕
５：凝集力あり。
【００４９】
４：凝集力があるが、多少削り屑が手に付着する。
【００５０】
３：凝集力があるが、半分くらい削り屑が付着する。
【００５１】
２：削り屑が多く付着し、多少凝集力があるものも存在する。
【００５２】
１：削り屑がほとんどであり、凝集力が全くない。
【００５３】
【表３】
2008138082.tif 000004
本発明の活性エネルギー線硬化型隠蔽荘層インキは、実施例のようにスクラッチ時の屑の凝集性に優れたスクラッチシートの提供が可能である。